(57)【要約】      （修正有）【課題】ポリアミド系樹脂製テーパードブリッスル特有の優れた触感性および柔軟性を維持しつつ、清掃性および耐久性に優れたテーパードブリッスルおよびそれを使用したブラシの提供。【解決手段】合成樹脂モノフィラメントからなるカットブリッスルの少なくとも一端にテーパー部を有するテーパードブリッスル１であって、前記合成樹脂モノフィラメントは芯部がポリアミド系樹脂、鞘部がポリエステル系樹脂からなる芯鞘複合構造を有し、前記テーパー部２は芯部が先鋭に露出した芯テーパー部４と、前記芯テーパー部４とストレート部との間に介在する鞘テーパー部５とからなり、前記芯テーパー部４の長さはテーパー部の長さの５０〜９５％の範囲にあることを特徴とするテーパードブリッスル１。【選択図】図１
2011200351.tif 000002
【特許請求の範囲】
【請求項１】
合成樹脂モノフィラメントからなるカットブリッスルの少なくとも一端にテーパー部を有するテーパードブリッスルであって、前記合成樹脂モノフィラメントは芯部がポリアミド系樹脂、鞘部がポリエステル系樹脂からなる芯鞘複合構造を有し、前記テーパー部は芯部が先鋭に露出した芯テーパー部と、前記芯テーパー部とストレート部との間に介在する鞘テーパー部とからなり、前記芯テーパー部の長さはテーパー部の長さの５０〜９５％の範囲にあることを特徴とするテーパードブリッスル。
【請求項２】
前記ポリアミド系樹脂がナイロン６１０および／またはナイロン６１２の少なくとも一種からなることを特徴とする請求項１に記載のテーパードブリッスル。
【請求項３】
前記ポリエステル系樹脂がポリエチレンテレフタレート、ポリブチレンテレフタレート、ポリプロピレンテレフタレートの少なくとも一種からなることを特徴とする請求項１または２に記載のテーパードブリッスル。
【請求項４】
請求項１〜３に記載のテーパードブリッスルを毛材の少なくとも一部に使用したことを特徴とするブラシ。
【請求項５】
ブラシが歯ブラシであることを特徴とする請求項４に記載のブラシ。
【発明の詳細な説明】
【技術分野】
【０００１】
本発明は、ポリアミド系樹脂製テーパードブリッスル特有の優れた触感性および柔軟性を維持しつつ、清掃性および耐久性に優れたテーパードブリッスルおよびそれを使用したブラシに関するものである。
【背景技術】
【０００２】
従来からブラシ用毛材には、安価で容易に加工できることから合成樹脂モノフィラメントが主に使用されている。
【０００３】
特に近年では、ブラシに様々な機能が要求されてきており、ブラシに使用される毛材にも様々な形態や機能を持つものが提案されている。
【０００４】
例えば、毛先がテーパー状の歯ブラシ用ブリッスル（例えば、特許文献１参照）は、毛先が歯間に入りやすいために狭い部分の歯垢を落としやすく、また触感性にも優れているために歯茎へのマッサージ効果が得られるなど、従来の歯ブラシ用ブリッスルにはない特異的な機能を発揮するものであることから、今やデンタルケア商品の主流となっている。
そして、従来の歯ブラシ用テーパードブリッスルは、合成樹脂モノフィラメントの先端部分をアルカリ溶液で溶解すれば容易にテーパー形状が得られるとの理由から、その構成素材にポリブチレンテレフタレートを使用することが多い。
【０００５】
しかし、ポリブチレンテレフタレートはポリエステル系樹脂の中でも比較的柔らかい素材ではあるものの、テーパードブリッスルの構成素材としてはやや硬いと感じる場合があり、特に歯ブラシ用テーパードブリッスルに使用した場合は、毛先が歯茎に当ってチクチクし、違和感を持つ使用者も多い。
【０００６】
そのため、テーパードブリッスルの直径を細くして毛腰を柔らかくし、歯茎への触感を優しくする方法があるが、直径が細いために繰り返し使用するうちに毛開きが生じて、すぐに使用できなくなったり、柔らかいために歯と歯の隙間や歯と歯茎との隙間に溜まった汚れを掻き出す力が弱くなって、清掃性が低下したりするなどの問題もあった。
【０００７】
そこで、リン酸と多価アルコール類の少なくとも１種との混合溶媒を使用して毛先をテーパー状に加工したポリアミド樹脂製のテーパードブリッスル（例えば、特許文献２参照）が知られている。ポリアミド系樹脂からなるテーパードブリッスルは、構成素材がポリエステル系樹脂よりも柔らかいために、直径を細くしなくても十分な柔軟性を有し、歯ブラシに使用した場合には歯茎へ当たりも優しく、優れた触感性を持っているため、歯茎が弱ってマッサージケアが必要な人に対しては極めて有用ではあるものの、ブリッスル全体が柔らかいために、ポリエステル系樹脂製テーパードブリッスルに比べて清掃性が低いばかりか、ポリアミド系樹脂はポリエステル系樹脂よりも吸水しやすいために、繰り返し使用するうちに毛開きが生じて、すぐに使用できなくなるなどの不具合があった。
【０００８】
そのため、ポリアミド系樹脂製のテーパードブリッスルは、歯ブラシなどの毛開きが生じやすい用途には向いておらず、殆どが化粧筆や画筆などの限られたブラシ用途に利用されていたのが実情であり、ポリアミド系樹脂製テーパードブリッスル特有の優れた触感性および柔軟性を、化粧筆や画筆以外のブラシ用途にも活かすことを目的として、その開発に力が注がれていた。
【先行技術文献】
【特許文献】
【０００９】
【特許文献１】特許第３１４５２１３号公報
【特許文献２】特開平１０−１６８７４８号公報
【発明の概要】
【発明が解決しようとする課題】
【００１０】
本発明の目的は、ポリアミド系樹脂製のテーパードブリッスル特有の優れた触感性および柔軟性を維持しつつ、清掃性および耐久性に優れたテーパードブリッスルおよびそれを使用したブラシを提供することにある。
【課題を解決するための手段】
【００１１】
上記目的を達成するために本発明によれば、合成樹脂モノフィラメントからなるカットブリッスルの少なくとも一端にテーパー部を有するテーパードブリッスルであって、前記合成樹脂モノフィラメントは芯部がポリアミド系樹脂、鞘部がポリエステル系樹脂からなる芯鞘複合構造を有し、前記テーパー部は芯部が先鋭に露出した芯テーパー部と、前記芯テーパー部とストレート部との間に介在する鞘テーパー部とからなり、前記芯テーパー部の長さはテーパー部の長さの５０〜９５％の範囲にあることを特徴とするテーパードブリッスルが提供される。
【００１２】
なお、本発明においては、
前記ポリアミド系樹脂がナイロン６１０および／またはナイロン６１２の少なくとも一種からなること、
前記ポリエステル系樹脂がポリエチレンテレフタレート、ポリブチレンテレフタレート、ポリプロピレンテレフタレートの少なくとも一種からなることがさらに好ましい条件として挙げられる。
【００１３】
また、本発明のブラシは、上記いずれかのテーパードブリッスルを毛材の少なくとも一部に使用したことを特徴とするものである。
【発明の効果】
【００１４】
本発明によれば、ポリアミド系樹脂製のテーパードブリッスル特有の優れた触感性および柔軟性を維持しつつ、清掃性および耐久性に優れたテーパードブリッスルおよびそれを使用したブラシを得ることができる。
【図面の簡単な説明】
【００１５】
【図１】（ａ）は本発明のテーパードブリッスルの一例を示す拡大模式図であり、（ｂ）および（ｃ）はそれぞれテーパードブリッスル１の線Ｉ−Ｉおよび線II−IIにおける断面図である。
【発明を実施するための形態】
【００１６】
以下、本発明を図に従って具体的に説明する。
【００１７】
図１の（ａ）は本発明のテーパードブリッスルの一例を示す拡大模式図であり、１はテーパードブリッスル、２はテーパー部、３はストレート部、４は芯テーパー部、５は鞘テーパー部をそれぞれ示しており、図１の（ｂ）および（ｃ）はテーパードブリッスル１の線Ｉ−Ｉおよび線II−IIにおける断面図であり、６は芯部、７は鞘部をそれぞれ示している。
【００１８】
図１に示すように、本発明のテーパードブリッスル１は、合成樹脂モノフィラメントからなるカットブリッスルの少なくとも一端にテーパー部２を有するテーパードブリッスルであって、前記合成樹脂モノフィラメントは芯部６がポリアミド系樹脂、鞘部７がポリエステル系樹脂からなる芯鞘複合構造を有し、前記テーパー部２は芯部が先鋭に露出した芯テーパー部４と、前記芯テーパー部４とストレート部３との間に介在する鞘テーパー部５とからなり、前記芯テーパー部４の長さはテーパー部２（芯テーパー部４と鞘テーパー部５の合計）の長さの５０〜９５％の範囲にあることを特徴とするものである。
【００１９】
つまり、本発明のテーパードブリッスル１は、ポリアミド系樹脂からなる芯部６の周囲にポリアミド系樹脂よりも硬質なポリエステル系樹脂を配しているため、テーパードブリッスル１全体にポリアミド系樹脂特有の優れた触感性および柔軟性を維持しつつ、ポリアミド系樹脂製テーパードブリッスルの欠点であった清掃性と耐久性不足を改善することができるのである。
【００２０】
ここで、芯部６に使用されるポリアミド系樹脂としては、特に限定はされないが、例えば、ナイロン６、ナイロン６６、ナイロン６１０、ナイロン６１２、ナイロン４６、ナイロン４１０、ナイロン５６、ナイロンＭＸＤ６、ナイロン１１、ナイロン１２、ナイロン６・６６共重合体およびナイロン６・１２共重合体、さらにはこれらの中から２種以上をブレンドしたものを挙げることができ、中でもナイロン６１０およびナイロン６１２は吸水性が低く、物理的特性も十分であることから、本発明のテーパードブリッスル１として特に好適である。
【００２１】
一方、鞘部７に使用されるポリエステル系樹脂についても、特に限定はされないが、ポリエチレンテレフタレート（以下、ＰＥＴと言う）、ポリブチレンテレフタレート（以下、ＰＢＴと言う）、ポリエチレンナフタレート、ポリプロピレンテレフタレート（以下、ＰＰＴと言う）、ポリメチレンナフタレート、ポリブチレンナフタレート、ポリプロピレンナフタレートなどを挙げることができ、中でも十分な物理特性が有し、毛先をテーパー加工する際に、アルカリ溶液で鞘部７を溶解して芯部６を容易に露出せしめることができることから、特にＰＥＴ、ＰＢＴおよびＰＰＴは本発明のテーパードブリッスル１として好適である。
【００２２】
なお、鞘部７で使用するポリエステル系樹脂には、本発明の目的を阻害しない範囲であれば、他のジカルボン酸成分およびジオール成分を共重合成分として含有せしめることができ、例えば、ジカルボン酸成分としては、テレフタル酸、イソフタル酸、フタル酸、ジフェニルジカルボン酸、ジフェニルエーテルジカルボン酸、ジフェニルスルホンジカルボン酸、ベンゾフェノンジカルボン酸、フェニルインダンジカルボン酸、シュウ酸、コハク酸、アジピン酸、セバチン酸、シクロヘキサンジカルボン酸およびデカリンジカルボン酸などが挙げられ、ジオール成分としては、エチレングリコール、プロピレングリコール、テトラメチレングリコール、ペンタメチレングリコール、ヘキサメチレングリコール、オクタメチレングリコール、デカメチレングリコール、ネオペンチレングリコール、シクロヘキサンジオール、シクロヘキサンジメタノールなどの脂肪族グリコール、ｏ−キシリレングリコール、ｐ−キシリレングリコール、ｍ−キシリレングリコール、１，４−ビス（２−ヒドロキシエトキシ）ベンゼン、１，４−ビス（２−ヒドロキシエトキシエトキシ）ベンゼン、４，４’−ビス（２−ヒドロキシエトキシ）ビフェニル、４，４’−ビス（２−ヒドロキシエトキシエトキシ）ビフェニル、２，２−ビス［４−（２−ヒドロキシエトキシ）フェニル］プロパン、２，２−ビス［４−（２−ヒドロキシエトキシエトキシ）フェニル］プロパン、１，３−ビス（２−ヒドロキシエトキシ）ベンゼン、１，３−ビス（２−ヒドロキシエトキシエトキシ）ベンゼン、１，２−ビス（２−ヒドロキシエトキシ）ベンゼン、１，２−ビス（２−ヒドロキシエトキシエトキシ）ベンゼン、４，４’−ビス（２−ヒドロキシエトキシ）ジフェニルスルホン、４，４’−ビス（２−ヒドロキシエトキシエトキシ）ジフェニルスルホンなどの芳香族グリコール、およびヒドロキノン、２，２−ビス（４−ヒドロキシフェニル）プロパン、レゾルシン、カテコール、ジヒドロキシナフタレン、ジヒドロキシビフェニル、ジヒドロキシジフェニルスルホンなどのジフェノール類などが挙げられ、これらの中から２種以上を選択して適宜使用することもできる。
【００２３】
さらに、本発明のテーパードブリッスル１には、発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加せしめることも可能である。
【００２４】
また、本発明のテーパードブリッスル１の一端または両端に形成される芯テーパー部４の長さはテーパー部２の長さの５０〜９５％の範囲にあることが必要であり、さらには７０〜９２％の範囲にあることがより好ましい。
【００２５】
これは、テーパードブリッスル１の触感性および柔軟性を左右するだけではなく、清掃性および耐久性にも影響を及ぼす重要な要件であり、テーパー部２の長さに対して芯テーパー部４の長さが上記範囲を下回る場合は、鞘部７の構成素材であるポリエステル系樹脂がテーパードブリッスル１に占める割合が多くなるため、清掃性や耐久性が良くなるものの、テーパードブリッスル１全体が硬くなり、触感性および柔軟性が損なわれやすくなる。
【００２６】
逆に、テーパー部２の長さに対して芯テーパー部４の長さが上記範囲を上回る場合は、
芯部６の構成素材であるポリアミド系樹脂がテーパードブリッスル１に占める割合が多くなるため、ポリアミド系樹脂特有の優れた触感性および柔軟性が得られやすくなるものの、テーパードブリッスル１全体が柔らかくなり、清掃性が低下しやすくなり、さらにはブラシに使用した場合に毛開きが生じやすく、耐久性が不足しがちになる。
【００２７】
ここで、本発明のテーパードブリッスルの製造方法について説明する。
【００２８】
本発明のテーパードブリッスル１の製造方法については特に限定されないが、一般的な方法としては、公知の複合型溶融紡糸機を使用して合成樹脂モノフィラメントを紡糸し、そのカットブリッスルの先端を化学的減量法でテーパー加工する方法が挙げられる。
【００２９】
具体的に、芯部６にナイロン６１０、鞘部７にＰＢＴを使用したテーパードブリッスル１を製造する場合を例に挙げると、まず、ナイロン６１０およびＰＢＴをそれぞれ複合型溶融紡糸機に供給して、溶融紡糸機内で溶融混練した後、複合口金から合成樹脂の溶融物を共押し出しする。
【００３０】
なお、溶融紡糸の際に、ナイロン６１０とＰＢＴの吐出量を調整することで芯部６と鞘部７の比率を変えることができ、さらにテーパー加工の際に芯テーパー部４を所望の長さに調整することができる。
【００３１】
また、ブラシとして使用した場合に、芯部６と鞘部７との剥離が生じる可能性もあることから、芯部６の構成素材であるポリアミド系樹脂に鞘部７の構成素材であるポリエステル系樹脂を、または鞘部７の構成素材であるポリエステル系樹脂に芯部６の構成素材であるポリアミド系樹脂を発明の効果を阻害しない範囲で添加し、芯部６と鞘部７の剥離を抑制することも可能である。
【００３２】
さらに、本発明のテーパードブリッスル１に使用する合成樹脂モノフィラメントの断面形状は特に限定はされず、芯部６および／または鞘部７が円形以外の異形断面形状であってもよく、例えば、中空、扁平、正方形、半月状、三角形、５角以上の多角形、多葉状、ドックボーン状、および繭型などの形状であっても良い。
【００３３】
その後、共押し出された合成樹脂の溶融物は、冷却浴中で冷却固化された後、延伸および熱セットされて、合成樹脂モノフィラメントとなる。
【００３４】
そして、得られた合成樹脂モノフィラメントを所望の長さにカットしてカットブリッスルとなし、まずこのカットブリッスルをアルカリ溶液に浸漬して、先端側の鞘部７を溶解し、芯部６を露出させる。
【００３５】
その後、一度洗浄し、露出した芯部６を先鋭化して芯テーパー部４を形成させるために、引き続き酸性溶液に浸漬して、芯部６を溶解する。
【００３６】
こうして得られたテーパードブリッスル１は、図１（ａ）に示すように、芯部６が先鋭に露出した芯テーパー部４と鞘テーパー部５とからなるテーパー部２を有する形となる。
【００３７】
そして、このテーパードブリッスル１は、歯ブラシ、ヘアブラシ、ボディブラシ、クリーニングブラシ、化粧ブラシ、画筆などの各種ブラシや、ロールブラシ、ホイールブラシ、カップブラシ、ナイブレットブラシなどの各種工業用ブラシに使用される。
【００３８】
特に歯ブラシに使用した場合は、本発明のテーパードブリッスル１はポリアミド系樹脂製テーパードブリッスル特有の優れた触感性および柔軟性を有するために、歯茎が弱ってマッサージケアが必要な人に対して極めて有用であり、また十分な清掃性が得られるばかりか耐久性にも優れているため、繰り返し使用しても毛開きが生じにくいなどの特長が得られる。
【実施例１】
【００３９】
以下、本発明のテーパードブリッスルについて、実施例を挙げて詳細に説明するが、本発明はその要旨を超えない限り以下の実施例に何ら限定されるものではない。
【００４０】
なお、触感性評価および耐久性評価には、実際に歯ブラシを作製してこれを使用した。歯ブラシの仕様は次の通り。
基台：ＡＢＳ製（９ｍｍ×２２ｍｍ）
植毛孔数：３４箇
植毛本数：一つの孔につき２０本
毛丈：１０ｍｍ
【００４１】
［触感性評価］
テーパードブリッスルの触感性について、２０名のモニターに実際に歯をブラッシングしてもらい、次の３段階で評価した。
１：従来のポリアミド樹脂製のテーパードブリッスルと同等の触感性であった、 
２：従来のポリアミド樹脂製のテーパードブリッスルよりも触感性に欠けるが、チクチク感がなく柔らかかった、
３：チクチク間があり、触感性に欠けていた。
【００４２】
［清掃性］
１０ｍｍ立方のアクリル板の上表面に歯垢染色液（プラークチェック液）を均一に付着させ、作成したブラシを使用して、アクリル板上表面を、垂直荷重３５０ｇ、振幅長３０ｍｍ、且つ振幅速度１８０往復／分の条件で３分間ブラッシングを行い、除去された歯垢染色液の面積を測定した。そして、ブラッシング前の歯垢染色液の付着面積と除去された歯垢染色液の面積から除去率（％）を求めた。除去率（％）の値が高いほど清掃性に優れていることを示す。
【００４３】
［耐久性評価］
表面に凹凸を有するステンレス板に歯ブラシを垂直荷重５００ｇで押し当て、３７℃の温水をかけながらで２万回摺動させた。その後、歯ブラシの状態について、摺動前の歯ブラシの植毛幅をａ（ｍｍ）、２万回摺動後の歯ブラシの植毛幅をｂ（ｍｍ）とした場合の１００×（ｂ−ａ）／ａで算出した値を毛開き率（％）とした。この毛開き率（％）の数値が小さいほど耐久性の高い歯ブラシであることを示す。
【００４４】
［実施例１］
原料としてナイロン６１０ペレット（東レ社製  ＣＭ２００１）とＰＢＴペレット（東レ社製  トレコン１２００Ｓ）を原料に使用した。
ナイロン６１０が芯部、ＰＢＴが鞘部となるように各合成樹脂ペレットを複合溶融紡糸機に供給し、溶融紡糸機内で溶融混練した後、複合口金から合成樹脂の溶融物を共押し出しした。
【００４５】
引き続き、共押し出された合成樹脂の溶融物を、冷却浴中で冷却固化した後、延伸および熱セットを行い、直径０．２ｍｍ（芯部の直径が０．１７ｍｍ）の合成樹脂モノフィラメントを得た。
【００４６】
次に、得られた合成樹脂モノフィラメントをカットし、このカットブリッスルの両端の鞘部を水酸化ナトリウム水溶液で溶解して芯部を露出せしめた後、洗浄してさらにギ酸水溶液で芯部を溶解して、芯テーパー部と鞘テーパー部を有するテーパードブリッスルを得た。
【００４７】
［実施例２］
ナイロン６１０とＰＢＴの吐出量を調整して芯部の直径が０．１１ｍｍとなるように溶融紡糸したこと以外は、実施例１と同じ製造方法でテーパードブリッスルを得た。
【００４８】
［実施例３］
ナイロン６１０とＰＢＴの吐出量を調整して芯部の直径が０．１８５ｍｍとなるように溶融紡糸したこと以外は、実施例１と同じ製造方法でテーパードブリッスルを得た。
【００４９】
［実施例４］
ＰＢＴペレットの代わりにＰＥＴペレット（東レ社製  Ｔ３０１Ｔ）を使用したこと意外は実施例１と同じ製造方法でテーパードブリッスルを得た。
【００５０】
［実施例５］
ＰＢＴペレットの代わりにＰＰＴペレット（Ｓｈｅｌｌ  Ｃｈｅｍｉｃａｌｓ社製  ＣＯＲＴＥＲＲＡ  ＣＰ５１３０００）を使用したこと以外は、実施例１と同じ製造方法でテーパードブリッスルを得た。
【００５１】
［実施例６］
ナイロン６１０ペレットの代わりにナイロン６１２ペレット（ダイセル・エボニック社製  ダイアミド  Ｄ１８）を使用したこと以外は、実施例１と同じ製造方法でテーパードブリッスルを得た。
【００５２】
［比較例１］
ナイロン６１０ペレットを溶融紡糸機に供給し、溶融紡糸機内で溶融混練した後、口金から合成樹脂の溶融物を押し出しした。
【００５３】
引き続き、押し出された合成樹脂の溶融物を、冷却浴中で冷却固化した後、延伸および熱セットを行い、ナイロン６１０のみからなる直径０．２ｍｍの合成樹脂モノフィラメントを得た。
【００５４】
次に、得られた合成樹脂モノフィラメントをカットし、さらにこのカットブリッスルをギ酸水溶液に浸漬してその両端を溶解し、両端にテーパー形状を有するテーパードブリッスルを得た。
【００５５】
［比較例２］
ＰＢＴペレットを溶融紡糸機に供給し、溶融紡糸機内で溶融混練した後、口金から合成樹脂の溶融物を押し出しした。
【００５６】
引き続き、押し出された合成樹脂の溶融物を、冷却浴中で冷却固化した後、延伸および熱セットを行い、ＰＢＴのみからなる直径０．２ｍｍの合成樹脂モノフィラメントを得た。
次に、得られた合成樹脂モノフィラメントをカットし、さらにこのカットブリッスルを水酸化ナトリウム水溶液に浸漬してその両端を溶解し、両端にテーパー形状を有するテーパードブリッスルを得た。
【００５７】
［比較例３］
ナイロン６１０とＰＢＴの吐出量を調整して芯部の直径が０．０８ｍｍとなるように溶融紡糸したこと以外は、実施例１と同じ製造方法でテーパードブリッスルを得た。
【００５８】
上記実施例および比較例で得られたブラシ用毛材の各評価結果を表１に示す。
【００５９】
【表１】
2011200351.tif 000003
【００６０】
表１に示す結果からも明らかなように、本発明のテーパードブリッスル（実施例１〜６）は、いずれもポリアミド系樹脂またはポリエステル系樹脂のみからなるテーパードブリッスルや芯テーパー部の長さが短いテーパードブリッスル（比較例１〜３）に比べて、触感性および柔軟性だけでなく、清掃性および耐久性にも優れたものであった。
【産業上の利用可能性】
【００６１】
本発明のテーパードブリッスルは、触感性、柔軟性、清掃性、耐久性に優れたものであるから、歯ブラシ、ヘアブラシ、ボディブラシ、クリーニングブラシ、化粧ブラシ、画筆などの各種ブラシの他にも、ロールブラシ、ホイールブラシ、カップブラシ、ナイブレットブラシなどの各種工業用ブラシに利用でき、特に歯ブラシに使用した場合は、ポリアミド系樹脂製テーパードブリッスル特有の優れた触感性および柔軟性を有するために、歯茎が弱ってマッサージケアが必要な人に対して極めて有用であり、また十分な清掃性が得られるばかりか耐久性にも優れているため、繰り返し使用しても毛開きが生じにくいなどの特長が得られる。
【符号の説明】
【００６２】
１  テーパードブリッスル
２  テーパー部
３  ストレート部
４  芯テーパー部
５  鞘テーパー部
６  芯部
７  鞘部
【図１】
2011200351.tif 000004